FR 2912749 A1 20080822 FR 0753347 A 20070219 1 COPOLYMERES CATIONIQUES DERIVES D'ACRYLAMIDE ET LEURS UTILISATIONS L'invention concerne des copolymères cationiques d'acrylamide obtenus par réaction de dégradation dite d'Hofmann, à l'aide d'un hydroxyde de sodium et d'un hypohalogénure de sodium, et l'utilisation de ces copolymères principalement comme agents de résistance pour le papier et/ou agents de coagulation. Plus précisément, selon l'invention, les copolymères cationiques d'acrylamide sont 10 des polymères organiques caractérisés en ce qu'ils sont obtenus : par réaction de dégradation dite d'Hofmann en solution aqueuse, et en ce qu'il comporte une teneur en sel réduite caractérisée par un coefficient de désalination (Cd) supérieur à 0,6, de préférence supérieur à 0,65, avantageusement supérieur à 0,7, avec Cd égal à : Matière active réelle polymérique (en poids %) x Densité de charge du polymère Valeur de la conductivité de la solution à 9% de concentration en matière active 20 Les exemples des polymères cationiques d'acrylamide connus dans l'art antérieur sont de différents types : il s'agit le plus fréquemment de co-polymères à base d'acrylamide et de monomères cationiques, ce peut être également des polymères dits de Mannich (le polymère d'acrylamide réagit avec du formaldehyde et une amine secondaire puis est quaternisé), des polymères glyoxalés ou des polymères 25 d'acrylamide sur lesquels on a effectué une dégradation d'Hofmann. Parmi tous ces polymères, seuls ceux obtenus par réaction de dégradation d'Hofmann présentent des propriétés spécifiques non partagées en terme de densité de charge cationique. La dégradation d'Hofmann Cette réaction découverte par Hofmann à la fin du dix neuvième siècle, permet de passer d'une fonction amide à une fonction amine primaire par élimination d'un 35 atome de carbone. Le mécanisme réactionnel est détaillé ci-dessous. 15 30 En présence d'une base (e.g. : NaOH), un proton est arraché à l'amide. 0 H RùCùN \H 0 RùCùNùH OH- -H20 0. L'ion amidate formé réagit alors avec le chlore actif (C12) de l'hypochlorite (e.g. : NaC1O qui est en équilibre : 2 NaOH + C12 NaOC1 + NaCl + H2O) pour donner un N-chloramide. La base (NaOH) arrache un proton du chloramide pour former un anion. L'anion perd un ion chlorure pour former un nitrène qui subit une transposition en isocyanate. 0 R;C'ùN^ RùN=C=b Par réaction entre l'ion hydroxyde et l'isocyanate, un carbamate est formé. RùNùCùO + 0H RùNH ùCO Après décarboxylation (élimination de CO2 en présence d'acide, e.g. : HC1) à partir du carbamate, on obtient une amine primaire sous la forme d'un sel d'acide. RùNH ùCO2 _CO2 RùNH3 X HX Il est important de noter que, de façon systématique, de par les réactifs requis une 15 très grosse quantité de sel de sodium est également produite. En pratique, il faut, pour chaque fonction amide dégradée, 4 molécules d'hydroxyde de sodium. Ce qui revient à dire que pour chaque fonction amine primaire obtenue ce sont donc 4 molécules de sel de sodium (e.g. : chlorure de sodium) qui sont 20 produites. Cela s'applique également pour la réaction de dégradation d'Hofmann sur un copolymère d'acrylamide qui est une réaction connue et exemplifiée depuis de nombreuses années, notamment dans la demande de brevet US 579222 daté de 1956. Pour la conversion de tout ou partie des fonctions amide d'un (co)polymère d'acrylamide en fonction amine, 2 facteurs principaux interviennent (exprimés en 25 3 rapports molaires). Il s'agit de : - Alpha = (hypohalogénure de sodium / (meth)acrylamide) et - Beta = (hydroxide de sodium / hypohalogénure de sodium). Les polymères obtenus par réaction de dégradation d'Hofmann sont notamment utilisés comme agents de résistance dans les procédés de fabrication de papiers. De manière générale, on sait que pour être efficace comme agent de résistance, les (co)polymères mis en oeuvre doivent être le plus cationiques possible et donc présenter un degré de dégradation élevé. En effet, en fonction du degré Alpha de dégradation, il est possible de générer des variations de cationicité, liée à la quantité de fonctions amines produite sur le squelette carboné du (co)polymère. De fait, pour dégrader par réaction d'Hofmann X moles% de fonctions acrylamide d'un homopolymère d'acrylamide en fonction amine primaire, le poids sec d'halogénure de sodium formé est égale à : X mutiplié par le nombre de moles d'acrylamide mutiplié par 4 et mutiplié par masse molaire du sels , avec le nombre de moles d'acrylamide = (masse sèche en polymère / 71), 71 étant la masse molaire de 1'acrylamide. Ainsi, pour une masse d'homopolymère d'acrylamide égale à 100 grammes, une réaction de dégradation d'Hofmann produit les masses de sel suivantes : X (= Alpha) NaCl (en grammes) (masse molaire = 58,5) 0,5 soit 50% 164,8 0,7 230 1 329,6 Cette très forte teneur en sel (e.g. : l'alpha 1 comporte 3 fois plus de sel que de matière active) dans la solution polymérique n'est pas neutre et peut dans certains cas être à l'origine de problèmes lorsque par exemple le polymère est utilisé en circuit fermé. Ce peut être le cas en particulier dans l'industrie papetière ou l'augmentation de la conductivité des eaux de process qui en résulte peut avoir des répercutions 4 importantes sur le procédé de fabrication qui est très sensible au moindre changement de conditions opératoires. Une telle variation peut entraîner, par exemple, une désactivation du polymère de rétention et ainsi une chute en rétention de charges. De plus, l'instabilité inhérente des polymères obtenus par réaction de dégradation d'Hofmann sur un (co)polymère d'acrylamide (ils perdent rapidement une forte proportion de leur cationicité), rendait le produit impraticable au point de vue industriel. L'homme du métier était, de fait, dissuadé d'utiliser ces produits dans les procédés de fabrication de papier notamment. Jusqu'à récemment, seuls des procédés très lourds mettant en oeuvre, in situ, une unité de fabrication de produit de dégradation d'Hofmann (EP 377313) ou des procédés mettant en oeuvre un autre polymère (base de type (co)polymère de N- vinylformamide suivie d'une hydrolyse) lui-même relativement coûteux (US 2004/118540), avaient été mis en place. Il a fallu attendre début 2005 et le brevet WO2006075115 de la demanderesse pour qu'enfin une solution industrielle viable soit proposée. L'invention y est caractérisée, en partie, par le fait que le produit de dégradation d'Hofmann revendiqué est un polymère organique produit à une concentration supérieure à 3,5% en poids et de préférence supérieure à 4,5%. Même si les performances de résistance à sec sont fortement améliorées, la teneur en sel reste élevée. Le Demandeur a constaté que de manière tout à fait surprenante l'utilisation dans un procédé papetier d'un copolymère présentant une concentration (supérieure à 10% en poids) et une cationicité élevées ainsi qu'une teneur en sel caractérisée par son coefficient de desalinisation determinée permettait d'améliorer les performances de résistance à sec, de coagulation ainsi que la capacité à faire diminuer la demande chimique en oxygène (DCO). En outre, le Demandeur a constaté que contre toute attente, de tels polymères étaient stables. Pour rappel, la demande chimique en oxygène (DCO) est une mesure permettant d'apprécier la concentration en matières organiques ou minérales, dissoutes ou en suspension dans l'eau, au travers de la quantité d'oxygène nécessaire à leur oxydation chimique totale. Description de l'invention 5 La demanderesse a trouvé et mis au point des copolymères cationiques d'acrylamide obtenus par réaction de dégradation dite d'Hofmann, à l'aide d'un hydroxyde de sodium et d'un hypohalogénure de sodium, et l'utilisation de ces polymères principalement comme agents de résistance pour le papier et/ou agents de coagulation, caractérisés en ce que' ils sont obtenus en solution aqueuse et en ce qu'ils comportent une teneur en sel réduite caractérisée par un coefficient de désalination (Cd) supérieur à 0,6, de préférence supérieur à 0,65, avantageusement supérieur à 0,7, avec Cd égal à : Matière active réelle polymérique (en poids %) x Densité de charge du polymère Valeur de la conductivité de la solution à 9% de concentration en matière active Cette sélection d'un produit de dégradation d'Hofmann obtenu en solution aqueuse 20 sur un copolymère base comprenant - au moins un co-monomère non ionique choisi dans le groupe comprenant l'acrylamide (et/ou le méthacrylamide), le N,N diméthylacrylamide et/ou 1' acrylonitrile, - et au moins un co-monomère éthylénique cationique non saturé, 25 permet d'atteindre de façon surprenante un niveau de performances inégalé jusqu'alors par ces mêmes (co)polymères en particulier dans l'application papetière et tout particulièrement pour la résistance à sec. Selon une autre caractéristique, le coefficient Alpha (correspondant au pourcentage 30 de fonctions acrylamide dégradées en fonctions amines) c'est-à-dire le rapport hypohalogénure de sodium / co-monomère non ionique utilisé pour la préparation des polymères de l'invention est supérieur à 0,7 (e.g. > 70%), de préférence supérieur à 0,9 et avantageusement égal à 1. Il est important de noter que sur le produit fini, Alpha peut être estimé de façon relativement précise par un simple dosage du 35 chlorure de sodium sachant que le sodium de l'hypochlorite (masse molaire : 74,5 g/mol) représente 1% du sodium total. 6 Alors même que ces produits sont connus dans l'art antérieur pour leur instabilité et leur faible concentration, on ne pouvait donc pas présumer qu'une action conjointe sur la nature du polymère de base (ici un copolymère) et sur la proportion limitée en sel par rapport copolymères cationiques d'acrylamide présents dans la solution non seulement n'affecterait pas les performances des polymères obtenus selon l'invention mais, de plus, permettrait d'atteindre des résultats supérieurs aux mêmes polymères de l'art antérieur ne présentant pas ces spécificités. Le copolymère obtenu selon l'invention peut être utilisé avec succès pour la fabrication de papiers et cartons d'emballage, de papiers supports de couchage, de tout type de papiers, cartons ou analogues nécessitant l'utilisation d'un polymère cationique et comme agent de coagulation. Les copolymères cationiques d'acrylamide de l'invention permettent, en particulier, d'obtenir une résistance à l'éclatement et à la traction très élevée et ceci, sans effet secondaire négatif. Selon une autre caractéristique, le produit de dégradation d'Hofmann est produit à 20 une concentration supérieure à 10% en poids, avantageusement supérieure à 12% en poids. De même, le copolymère de l'invention a une densité de charge cationique avantageusement supérieure à 5 meq/g. 25 Le (co)polymère cationique d'acrylamide Il est obtenu par réaction de dégradation d'Hofmann sur un copolymère base. 30 Le copolymère base En pratique, le polymère base utilisé est constitué : d'au moins 5 moles% d'un monomère non ionique choisi dans le groupe comprenant dacrylamide (et/ou le méthacrylamide), le N,N diméthylacrylamide et/ou l'acrylonitrile, préférentiellement dacrylamide, 35 - et d'au moins : 7 ^ un monomère éthylénique cationique non saturé, choisi préférentiellement dans le groupe comprenant les monomères de type dialkylaminoalkyl (meth)acrylamide, diallylamine, methyldiallylamine et leurs sel d'ammonium quaternaire ou d'acides. On citera en particulier le chlorure de dimethyldiallylammonium (DADMAC), le chlorure d'acrylamidopropyltrimethylammonium (APTAC) et/ou le chlorure de methacrylamidopropyltrimethylammonium (MAPTAC), ^ et/ou un monomère non ionique choisi préférentiellement dans le groupe comprenant le N-vinyl acetamide, N-vinyl formamide, la N- vinylpyrrolidone et/ou le vinyl acétate. Optionnellement, le polymère base peut également être très faiblement amphotère (taux inférieur à 5 moles%) et comporter par exemple des charges anioniques portées par des monomères de type acide ou anhydride tels que, par exemple, l'acide (méth)acrylique, l'acide acrylamidomethylpropane sulfonique, l'acide itaconique, l'anhydride maléique, l'acide maléique, l'acide méthallyl sulfonique, l'acide vinylsulfonique et leurs sel. Il est important de noter que, en association avec ces monomères, il est également possible d'utiliser des monomères insolubles dans l'eau tels que les monomères acryliques, allyliques ou vinyliques comportant un groupement hydrophobe. Lors de leur utilisation, ces monomères seront employés dans des quantités très faibles, inférieures à 20 moles%, de préférence inférieures à 10 moles%, et ils seront choisis préférentiellement dans le groupe comprenant les dérivés de 1'acrylamide comme les N-alkylacrylamide par exemple le N-tert-butylacrylamide, l'octylacrylamide ainsi que les N,N-dialkylacrylamides comme le N,N-dihexylacrylamide...les dérivés d'acide acrylique comme les alkyl acrylates et méthacrylates... De manière connue, le copolymère base peut également être ramifié. Comme on le sait, un polymère ramifié est un polymère qui présente sur la chaîne principale des branches, des groupements ou des ramifications, disposés globalement dans un plan. On pourra effectuer la ramification de préférence durant (ou éventuellement après) la 35 polymérisation, en présence d'un agent ramifiant et éventuellement d'un agent de 8 transfert. On trouvera ci dessous une liste non limitative des ramifiants : methylene bisacrylamide (MBA), l'ethylene glycol di-acrylate, le polyethylene glycol dimethacrylate, le diacrylamide, le cyanomethylacrylate, le vinyloxyethylacrylate ou methacrylate, la triallylamine, le formaldehyde, le glyoxal, les composés de type glycidyléther comme l'éthylèneglycol diglycidyléther, ou des époxy ou tout autre moyen bien connu de l'homme de métier permettant la réticulation. En pratique, l'agent de ramification est le méthylène bis acrylamide (MBA) introduit à raison de cinq à cinquante milles (5 à 50000) parties par million en poids, de préférence 5 à 1000. Avantageusement, l'agent de ramification est le méthylène bis acrylamide (MBA). On trouvera ci dessous une liste non limitative des agents de transfert : alcool isopropylique, hypophosphite de sodium, mercaptoethanol, etc... L'homme de métier saura choisir la meilleure combinaison en fonction de ses connaissances propres et de la présente description, ainsi que des exemples qui vont suivre. 20 Le copolymère servant de base à la réaction de dégradation d'Hofmann ne nécessite pas le développement de procédé de polymérisation particulier. Les principales techniques de polymérisation, bien connues par l'homme de métier et pouvant être utilisées sont : la polymérisation par précipitation, la polymérisation en émulsion (aqueuse ou inverse) suivie ou non d'une étape de distillation et/ou de spray drying, 25 et la polymérisation en suspension ou la polymérisation en solution, ces deux techniques étant préférées. Cette base est caractérisée en ce qu'elle a un poids moléculaire supérieure à 5000 et sans limitation maximum. 30 Il est également possible d'ajouter dans la solution de copolymère base, avant ou pendant la réaction de dégradation d'Hofmann certains additifs qui sont susceptibles de réagir sur les fonctions isocyanates du polymère générées en cours de dégradation. De manière générale, il s'agit de molécules portant des fonctions chimiques 35 nucléophiles telles que des fonctions hydroxyle, amine...A titre d'exemples, les15 9 additifs en question peuvent donc être de la famille : des alcools, des polyols (e.g. : amidon), des polyamines, des polyéthylène imines... "Dans le cadre de la présente invention, il est également possible proposer les copolymères cationiques d'acrylamide obtenus par réaction de dégradation dite d'Hofmann sous la forme d'un mélange avec un ou plusieurs autre(s) polymère(s) synthétique(s) de plus haut poids moléculaire et de préférence de charge non ionique ou cationique." La réaction de dégradation d'Hofmann sur le polymère base La réaction d'Hofmann nécessite la conversion des fonctions amide en fonction amine en faisant intervenir 2 facteurs principaux (exprimés en rapports molaires) : - Alpha = (hypohalogénure d'alcalino-terreux / (meth)acrylamide) - Beta = (hydroxyde d'alcalino-terreux / hypohalogénure d'alcalino-terreux) A partir d'une solution de copolymère base (copolymère d'acrylamide et dérivés) de concentration comprise entre 10 et 40% en poids, de préférence entre 20 et 40%, on détermine la quantité molaire de fonction (meth)acrylamide totale. On choisit alors le niveau de dégradation alpha souhaité (qui correspond au degré de fonction amine voulu), qui permet de déterminer la quantité sèche d'hypohalogénure d'alcalino-terreux et ensuite le coefficient béta, qui permet de déterminer la quantité sèche d'hydroxyde d'alcalino-terreux. On prépare alors une solution d'hypohalogénure d'alcalino-terreux et d'hydroxyde d'alcalino-terreux à partir des rapports alpha et béta. Classiquement, les réactifs utilisés sont l'hypochlorite de sodium et la soude (hydroxyde de sodium). Afin de stabiliser les fonctions amines qui vont être produites, on peut éventuellement rajouter, dans le réacteur contenant le polymère base, un (ou éventuellement plusieurs) dérivé d'ammonium quaternaire tel que cela est décrit dans le brevet JP 57077398 et bien connu par l'homme de métier, celui-ci a en effet pour but d'éviter la réaction entre les fonctions amines et les fonctions amides résiduelles. 10 On notera, de plus, que l'ajout de ces agents peut être effectué en séparé, en simultané, en mélange ou non, dans un ordre quelconque d'introduction et en un ou plusieurs points d'injection. Augmentation du coefficient de désalination (Cd) Cette opération consiste à enlever une partie du solvant (ici l'eau) de manière à enrichir la solution en corps dissous et à poursuivre cette concentration jusqu'à saturer la solution en sel. C'est seulement à ce stade qu'une poursuite de la concentration aura pour effet de réduire la proportion de sel présente dans la solution. La présente invention est caractérisée par le fait que les copolymères cationiques d'acrylamide obtenus par réaction de dégradation dite d'Hofmann en solution aqueuse présentent une teneur en sel réduite caractérisée par un coefficient de désalination (Cd) supérieur à 0,6, de préférence supérieur à 0,65, avantageusement supérieur à 0,7, avec Cd égal à : Matière active réelle polymérique (en poids %) x Densité de charge du polymère Valeur de la conductivité de la solution à 9% de concentration en matière active On notera que ce coefficient lie tout à la fois la matière active, le degré de dégradation et la salinité de la solution (exprimée en conductivité). L'homme de métier saura choisir en fonction de ses connaissances propres et de la 25 présente description, la technique séparative la mieux approprié qui lui permettra de satisfaire à ces obligations. Parmi les techniques conventionnelles, on citera la distillation, l'évaporation ainsi que les techniques utilisant des membranes telles que, par exemple, l'électrodialyse, l'osmose inverse ou l'utrafiltration. 30 Comme déjà dit, les copolymères de l'invention trouvent une application plus spécifique dans les procédés de fabrication de papier pour leur propriété de résistance à sec, de coagulation ainsi que leur capacité à faire diminuer la demande chimique en oxygène (DCO). 35 Dès lors, l'invention a également pour objet un procédé de fabrication d'une feuille de papier et/ou de carton et analogues, selon lequel, avant formation de ladite feuille,20 11 on ajoute à la suspension fibreuse, séparément ou en mélange, dans un ordre quelconque d'introduction, en un ou plusieurs points d'injection, au moins deux agents de résistance à sec respectivement : - un premier agent correspondant au co-polymère de la présente invention, - et un second agent correspondant à un (co)polymère ayant une densité de charge anionique supérieure à 0,1 meq/g. Selon le procédé, les premier et second agents sont introduits dans la suspension fibreuse à raison de 0,01 à 2% chacun en poids de matière active polymère par rapport au poids sec de la suspension fibreuse. En pratique, la résine anionique est un polymère organique hydrosoluble ayant une densité de charge anionique supérieure à 0,1 meq/g, caractérisé en ce qu'il est obtenu à partir de : - 1 à 100% molaire d'au moins un monomère possédant une charge anionique, - et 0 à 99% molaire d'au moins un monomère possédant une charge neutre et/ou cationique. On trouvera ci-dessous une liste non limitative des monomères pouvant être utilisés : a/ les monomères anioniques possédant une fonction carboxylique (ex : acide acrylique, acide methacrylique, et leurs sels...), possédant une fonction acide sulfonique (ex : acide 2-acrylamido-2-méthylpropane sulfonique (AMPS), acide vinyl sulfonique, acide méthallyl sulfonique et leurs sels...) b/ les monomères non ioniques : acrylamide, methacrylamide, N,N diméthylacrylamide, N-vinyl pyrrolidone, N-vinyl acétamide, N-vinyl formamide, vinylacetate, esters acrylate, alcool allylique...et/ou les monomères cationiques : on citera, en particulier et de façon non limitative, l'acrylate de dimethylaminoethyl (ADAME) et/ou le methacrylate de dimethylaminoethyle (MADAME) quaternisés ou salifiés, le chlorure de dimethyldiallylammonium (DADMAC), le chlorure d'acrylamido propyltrimethyl ammonium (APTAC) et/ou le chlorure de methacrylamido propyltrimethyl ammonium (MAPTAC). La résine anionique ne nécessite pas le développement de procédé de polymérisation particulier. Elle peut être obtenue par toutes les techniques de polymérisation bien connues de l'homme de métier : polymérisation en gel, polymérisation par 12 précipitation, polymérisation en émulsion (aqueuse ou inverse) suivie ou non d'une étape de distillation et/ou de spray drying, polymérisation en suspension, polymérisation en solution... Selon un mode de réalisation particulier et préféré, le (co)polymère ayant une densité de charge anionique supérieure à 0,1 meq/g est ramifié. Il est obtenu par l'ajout, avant, pendant et/ou après la polymérisation, d'un agent ramifiant en présence ou non d'un agent de transfert. Lorsque l'agent ramifiant est du glyoxal, il est ajouté après la polymérisation. On trouvera ci dessous une liste non limitative des agents ramifiants : methylene bisacrylamide (MBA), l'ethylene glycol di-acrylate, le polyethylene glycol dimethacrylate, le diacrylamide, le cyanomethylacrylate, le vinyloxyethylacrylate ou methacrylate, la triallylamine, le formaldehyde, le glyoxal, les composés de type glycidyléther comme l'éthylèneglycol diglycidyléther, ou des époxy ou tout autre moyen bien connu de l'homme de métier permettant la ramification. On trouvera ci dessous une liste non limitative des agents de transfert : alcool isopropylique, hypophosphite de sodium, mercaptoethanol, etc... En pratique, le second agent de résistance à sec est introduit, de manière tout à fait préférée, dans la suspension à raison de 100 g/t à 20000 g/t en poids de matière active (polymère) par rapport au poids sec de la suspension fibreuse, de préférence de 500 g/t à 5000 g/t. Les exemples suivants illustrent l'invention sans toutefois en limiter la portée. EXEMPLES Les (co)polvmères cationiques d'acrvlamide Le produit a été obtenu par une réaction dégradation d'Hofmann d'un homopolymère d'acrylamide ou d'un copolymère d'acrylamide et de chlorure de dimethyldiallyl ammonium (Dadmac) ou de N-vinylpyrrolidone (NVP) à la température de 10 C à l'aide d'hypochlorite de sodium, d'hydroxyde de sodium et d'acide chlorhydrique (utilisés comme réactifs selon le procédé précédemment décrit) (éventuellement, cf 13 A2, en présence d'amidon natif : 4,5% en poids) suivie d'une distillation. Les polymères bases ont été polymérisés en solution aqueuse à 25% de concentration présentant tous une même viscosité (3000 cps). On notera qu'il existe une corrélation directe entre la viscosité de la solution de la base et le poids moléculaire du polymère. Dans les exemples qui suivent, les polymères suivants ont été réalisés : (co)polymère Composition Matière active Densité de Conductivité de la Coefficient de cationique réelle charge solution à 9% de désalinisation d'acrylamide polymérique (meq/g de concentration en matière (Cd) (en poids%) polymère) active (mS/cm) Cel AM 7,5 7 204 0,25 Ce2 AM 4, 8 9,3 208 0,22 C3 AM/DADMAC 15 9,2 109 1,27 C4 AM/DADMAC 25 5,8 72 2,01 + amidon C5 AM/NVP 15 6,8 101 1,01 AM = homopolymère d'acrylamide AM/Dadmac = copolymère acrylamide / Dadmac (70/30 mol%) AM/NVP = copolymère acrylamide / N-vinylpyrrolidone (70/30 mol%) Ce : contre-exemples Rmq : afin de mesurer les valeurs de conductivité des solutions à la concentration de 9% en poids de matière active, les solutions ont été soit diluées, soit concentrées par 15 distillation. Méthodes d'analyse a/ Mesure de la matière active réelle : 20 Dans le cadre des exemples de l'invention, cette mesure n'est pas nécessaire car les concentrations en polymère peuvent être estimées directement en fonction des conditions opératoires. Malgré tout, la valeur peut également être mesurée à l'aide d'un procédé de purification permettant d'isoler la matière polymérique du sel. 25 Classiquement, pour obtenir une forme purifiée du polymère en solution, on utilisera soit les techniques dites de précipitation par solvant, bien connue par l'homme de métier, ou de purification par dialyse. Ce dernier principe consiste à séparer deux solutions (ici polymérique et saline) par une membrane semi-perméable poreuse 14 (pores de diamètres, de l'ordre du micromètre [ m], identiques et connus), se présentant le plus souvent sous la forme d'un boudin de dialyse. Par effet d'osmose et d'agitation moléculaire les petites molécules (NaCl) traverseront la membrane, tandis que les grosses molécules (polymère) seront retenues dans le boudin de dialyse. Suivie d'un extrait sec, la dialyse permet alors de déterminer précisément la concentration en polymère cationique dans la solution. b/ Mesure de la densité de charge du polymère : Une solution à 5 g/1 de (co)polymère cationique d'acrylamide obtenue selon l'invention est dosée avec un polymère anionique (Polyvinyl sulfate de potassium=PVSK) en présence d'un indicateur coloré (Bleu de toluidine). Méthode de mesure : En premier lieu, préparer une solution à 5 g/1 de polymère. A partir de la matière active théorique du liquide, faire la dilution de façon à obtenir un volume final de 15 200 ml. Homogénéiser avec l'agitateur magnétique. Quand la solution mère est homogène, peser 1 g de celle-ci dans un bécher de 200 ml et compléter par 100 ml d'eau déionisée. Agiter pour rendre la solution homogène. Ajouter quelques gouttes d'acide chlorhydrique sous agitation, de façon à obtenir un pH inférieur à 4. Ajouter alors 2 ou 3 gouttes d'indicateur coloré et doser la solution 20 avec le PVSK N/400 (provenant de chez Wako de facteur connu f ). La coloration passe du bleu au violet. le point final est considéré comme atteint lorsque la coloration violette persiste quelques secondes. Le volume obtenu en ml est noté V. 25 La charge cationique en meq/g est obtenue de la façon suivante : -3 E= V x 10 x x f (eq/g) 5 x 10 400 E = - x f (meq/g) c/ Mesure de la conductimétrie : Une solution ionique est conductrice : c'est la présenced'ions qui assure le caractère 30 conducteur de la solution. La conductivité est caractéristique de la solution. Elle dépend de la concentration et de la nature des ions qui la composent ainsi que de la température. Les valeurs de conductivité de l'invention ont été mesurées par un 15 conductimètre de type Orion (modèle 120) à la température de 20 C et sont exprimées en milli-siemens par cm (mS/cm). Il est important de noter que pour chacun des polymères exemplifiés (à l'exception du polymère Cel : Alpha = 0,7), les conditions opératoires en terme d'hypochlorite de sodium, d'hydroxyde de sodium et d'acide chlorhydrique sont adaptées et optimisées pour que toutes les fonctions amides portées par le polymère soient dégradées par réaction d'Hofmann en fonctions amines. De par leur spécificité liée à leur densité de charge cationique élevée, les polymères de l'invention ont un intérêt tout particulier lors de leur utilisation comme agents de résistance pour le papier. C'est pourquoi il a été décidé de tester leurs propriétés en terme d'efficacité dans ce cadre applicatif. Procédure de test des propriétés des polymères Les formettes de papier sont réalisées avec une formette dynamique automatique. Tout d'abord, la pâte à papier est préparée en désintégrant pendant 30 minutes 90 grammes de fibres kraft vierges dans 2 litres d'eau chaude. La pâte obtenue est ensuite diluée jusqu'à un volume total de 9 litres. Une fois la consistance mesurée précisément, la quantité nécessaire de cette pâte est prélevée de manière à obtenir au final une feuille avec un grammage de 60g/m2. La pâte est alors introduite dans le cuvier de la formette dynamique, diluée jusqu'à 25 une consistance de 0,32% et agitée modérément avec un agitateur mécanique afin d'homogénéiser la suspension fibreuse. En mode manuel, la pâte est pompée jusqu'au niveau de la buse afin d'amorcer le circuit. 30 Un buvard et la toile de formation sont placés dans le bol de la formette dynamique avant de démarrer la rotation du bol à 900m/min et de construire le mur d'eau. Les différents agents de résistance à sec sont alors introduits dans la suspension fibreuse agitée avec un temps de contact de 30 secondes pour chaque polymère. La feuille est 35 alors réalisée (en mode automatique) par 22 aller-retour de la buse projetant la pâte 16 dans le mur d'eau. Une fois que l'eau est drainée et que la séquence automatique est terminée, la toile de formation avec le réseau de fibres formé est retirée du bol de la formette dynamique et placée sur une table. Un buvard sec est déposé du côté du matelas de fibres humides et est pressé une fois avec un rouleau. L'ensemble est retourné et la toile est délicatement séparée du matelas fibreux. Un second buvard sec est déposé et la feuille (entre les deux buvards) est pressée une fois sous une presse délivrant 4 bars puis est séchée sur un sécheur tendu pendant 9 min à 107 C. Les deux buvards sont ensuite retirés et la feuille est stockée pendant une nuit dans une pièce à humidité et température contrôlées (50% d'humidité relative et 23 C). Les propriétés de résistance à sec et humide de toutes les feuilles obtenues par cette procédure sont alors évaluées. L'éclatement est mesuré avec un éclatomètre Messmer Buchel M 405 (moyenne sur 14 mesures). La traction à sec et/ou l'énergie de traction absorbée (TEA) sont mesurées dans le sens machine avec un appareil de traction Testometric AX (moyenne sur 5 échantillons). 20 La traction humide est mesurée dans le sens machine avec un appareil de traction Testometric AX après que l'échantillon ait été trempé pendant 20 secondes dans une cellule de Finch remplie d'eau déionisée (moyenne sur 5 échantillons). Dans tous les exemples qui suivent, et sauf indication contraire, les feuilles de papier 25 sont réalisées selon la procédure ci-dessus en introduisant en premier l'agent de résistance à sec cationique (le produit de dégradation d'Hofmann) à un dosage de 2 kg/T (polymère sec / fibre sèche) puis la résine anionique à un dosage de 2 kg/T (polymère sec / fibre sèche). 30 Les tests sont réalisés avec une pâte à pH neutre. La résine anionique La résine anionique utilisée lors des tests est un copolymère acrylamide et acide acrylique obtenues par polymérisation en solution à 15% telle que définie ci-après. résine Composition Rapport molaire Anionicité Structure Viscosité de la solution anionique (meq/g) de polymère (cps) A AM/AA 70/30 3,85 Ramifié (MBA) 2500 Performances en application DSR (résistance à sec), 2ramma2e à 6021m2 10 Tableau 1 : test comparatif avec des polymères de l'art antérieur Polymère Dosage C Dosage A Traction BI TEA % aug % aug % aug cationique % % sec (km) (J/m2) Traction BI TEA C Blanc 0 0 3,070 1,446 36,191 -- - - Cel 0,2 0 3,080 1,490 36,201 0,3% 3,0% 0,0% Cel 0,2 0,2 3,837 1,910 44,382 25,0% 32,1% 22,6% Ce2 0,2 0 3,085 1,501 36,403 0,5% 3,8% 0,6% Ce2 0,2 0,2 4,010 1,982 45,675 30,6% 37,1% 26,2% C3 0,2 0 3,115 1,612 36,318 1,5% 11,5% 0,4% C3 0,2 0,2 4,458 2,115 53,227 45,2% 46,3% 47,1% C4 0,2 0 3,572 1,785 43,497 16,4% 23,4% 20,2% C4 0,2 0,2 4,397 2,130 58,448 43,2% 47,3% 61,5% C5 0,2 0 3,227 1,753 43,210 5,1% 21,2% 19,4% C5 0,2 0,2 4,430 2,150 58,550 44,3% 48,7% 61,8% % aug : pourcentage d'augmentation exprimés par rapport au blanc Ces résultats montrent clairement que, à poids moléculaire identique et à densité de 15 charge cationique et comparable (C3 par rapport à Ce2, C5 par rapport à Cel), les propriétés de résistance à sec augmentent lorsqu'on utilise les copolymères de l'invention. On constate de plus qu'un polymère cationique d'acrylamide obtenu selon l'invention 20 par réaction de dégradation d'Hofmann en présence d'un polyol (amidon, C4) présente les meilleures performances. 17 10 15 18 Remarque : dans le tableau 1 les essais ont été effectués dans les 2 jours qui ont suivis la préparation du polymère cationique d'acrylamide. Tableau 2 : effet du vieillissement sur les performances de la solution aqueuse de polymères cationiques d'acrylamide obtenus par réaction de dégradation d'Hofmann Les mêmes essais que ceux présentés dans le tableau 1 ont été réalisés mais cette fois-ci en utilisant la solution polymérique 1 mois après sa préparation. Polymère Dosage C Dosage A Traction BI TEA % var % var % var cationique % % sec (km) (J/m2) Traction BI TEA C Blanc 0 0 3, 070 1,446 36,191 - - - Cel 0,2 0,2 3,526 1,678 41,253 -8,11% -12,15% -7,05% Cet 0,2 0,2 3,650 1,750 42,360 -8,98% -11,71% -7,26% C3 0,2 0,2 4,525 2,120 53,335 1,50% 0,24% 0,20% C4 0,2 0,2 4,421 2,125 58,563 0,55% -0,23% 0,20% C5 0,2 0,2 4,435 2,170 58,600 0,11% 0,93% 0,09% % var : pourcentage de variation exprimés par rapport aux valeurs du tableau 1 Le tableau ci-dessus montre que l'effet du vieillissement de la solution de polymère est très marqué pour les contre exemples (Ce) alors même que les performances des solutions aqueuses de polymères cationiques d'acrylamide obtenus par réaction de dégradation d'Hofmann selon l'invention ne sont pas affectées. REVENDICATIONS 1/ Copolymère cationique obtenu par réaction de dégradation dite d'Hofmann en solution aqueuse en présence d'un hydroxyde d'alcalino-terreux et d'un hypohalogénure d'alcalino-terreux, sur un copolymère base comprenant : -au moins un co-monomère non ionique choisi dans le groupe comprenant l'acrylamide (et/ou le méthacrylamide), le N,N diméthylacrylamide et/ou 1' acrylonitrile, - et au moins un co-monomère éthylénique cationique non saturé, caractérisé en ce qu'il comporte un coefficient de désalination (Cd) supérieur à 0,6, de préférence supérieur à 0,65, avantageusement supérieur à 0,7, avec Cd égal à : Matière active réelle polymérique (en poids %) x Densité de charge du polymère Valeur de la conductivité de la solution à 9% de concentration en matière active 2/ Copolymère cationique selon la revendication 1, caractérisé en ce que le rapport hypohalogénure de sodium / co-monomère non ionique (coefficient alpha) est supérieur à 0,7 (e.g. > 70%), de préférence supérieur à 0,9 et avantageusement égal à 1. 3/ Copolymère cationique selon l'une des revendications précédentes, caractérisé en ce qu'il est produit à une concentration supérieure à 10% en poids, avantageusement supérieure à 12% en poids. 25 4/ Copolymère cationique selon l'une des revendications précédentes caractérisé en ce que le copolymère sur lequel est effectué la réaction d'Hofmann a un poids moléculaire supérieur à 5 000. 5/ Copolymère cationique selon l'une des revendications précédentes caractérisé en 30 ce que co-monomère éthylénique cationique non saturé est choisi dans le groupe comprenant les monomères de type dialkylaminoalkyl (meth)acrylamide, diallylamine, methyldiallylamine et leurs sel d'ammonium quaternaire ou d'acides, en particulier le chlorure de dimethyldiallylammonium (DADMAC), le chlorure d'acrylamidopropyltrimethylammonium (APTAC), le chlorure de 35 methacrylamidopropyltrimethylammonium (MAPTAC), le N-vinyl acetamide, N-vinyl formamide, la N-vinylpyrrolidone et/ou le vinyl acétate. 20 20 6/ Copolymère cationique selon l'une des revendications précédentes caractérisé en ce que le copolymère base sur lequel est effectué la réaction d'Hofmann contient des monomères comportant des charges anioniques à un taux inférieur à 5 moles% et comporte des monomères de type acide ou anhydride choisi dans le groupe comprenant l'acide (méth)acrylique, l'acide acrylamidomethylpropane sulfonique, l'acide itaconique, l'anhydride maléique, l'acide maléique, l'acide méthallyl sulfonique, l'acide vinyl-sulfonique et leurs sel. 7/ Copolymère cationique selon l'une des revendications précédentes caractérisé en ce que le copolymère base sur lequel est effectué la réaction d'Hofmann est ramifié en présence d'un agent ramifiant à raison de cinq à cinquante milles (5 à 50000) parties par million en poids, de préférence 5 à 10000, éventuellement d'un agent de transfert, et en ce que le ramifiant est choisi dans le groupe comprenant le methylene bisacrylamide, l'ethylene glycol di-acrylate, le polyethylene glycol dimethacrylate, le diacrylamide, le cyanomethylacrylate, le vinyloxyethylacrylate ou methacrylate, la triallylamine, le formaldehyde, le glyoxal, les composés de type glycidyléther comme l'éthylèneglycol diglycidyléther, et/ou des époxy. 8/ Copolymère cationique selon l'une des revendications précédentes caractérisé en ce que le polymère a une densité de charge cationique supérieure à 5 meq/g. 9/ Copolymère cationique selon l'une des revendications précédentes caractérisé en ce que la solution aqueuse comprenant le polymère base contient en outre un additif choisi dans le groupe des molécules portant des fonctions hydroxyle et/ou amine tels que les alcools, les polyols, les polyosides, les polyamines et/ou les polyéthylène imine. 10/ Copolymère cationique selon la revendication 9 caractérisé en ce que le polyol 30 est de l'amidon. 11/ Procédé de fabrication d'une feuille de papier et/ou de carton et analogues, selon lequel, avant formation de ladite feuille, on ajoute à la suspension fibreuse, séparément ou en mélange, dans un ordre quelconque d'introduction, en un ou 21 plusieurs points d'injection, au moins deux agents de résistance à sec respectivement : - un premier agent correspondant au co-polymère objet de l'une des revendication 1 à 10, - et un second agent correspondant à un (co)polymère ayant une densité de charge anionique supérieure à 0,1 meq/g. 12/ Procédé selon la revendication 11, caractérisé en ce que le second agent est obtenu à partir de : - 1 à 100% molaire d'au moins un monomère possédant une charge anionique, - et 0 à 99% molaire d'au moins un monomère possédant une charge neutre ou cationique. 13/ Procédé selon la revendication 12, caractérisé en ce que les monomères possédant une charge anionique sont des monomères possédant une fonction carboxylique choisis dans le groupe comprenant acide acrylique, acide methacrylique, et leurs sels... et/ou, possédant une fonction acide sulfonique choisis dans le groupe comprenant l'acide 2-acrylamido-2-méthylpropane sulfonique (AMPS), acide vinyl sulfonique, acide méthallyl sulfonique et leurs sels... et/ou des monomères non ioniques choisis dans le groupe comprenant: acrylamide, methacrylamide, N,N diméthylacrylamide N-vinyl pyrrolidone, N-vinyl acétamide, N-vinyl formamide, vinylacetate, esters acrylate, alcool allylique...et/ou des monomères cationiques choisis dans le groupe comprenant l'acrylate de dimethylaminoethyl (ADAME) et/ou le methacrylate de dimethylaminoethyle (MADAME) quaternisés ou salifiés, le chlorure de dimethyldiallylammonium (DADMAC), le chlorure d'acrylamido propyltrimethyl ammonium (APTAC) et/ou le chlorure de methacrylamido propyltrimethyl ammonium (MAPTAC). 14/ Utilisation d'un opolymère cationique selon l'une quelconque des revendications 1 à 10 comme agent de résistance pour le papier ou agent de coagulation.30